"インクジェット方式により製版する平版印刷版用給湿液組成物であって、該給湿液組成物の使用液におけるポリオール類の含有量が5~25質量であることを特徴とする平版印刷版用給湿液組成物。前記ポリオール類がグリセリンである請求項1記載の平版印刷版用給湿液組成物。前記ポリオール類として2種以上を併用し、そのうちの少なくとも1種としてsp値が35以下のポリオール類を含有することを特徴とする請求項1または2に記載の平版印刷版用給湿液組成物。上記問題を鑑み本発明の課題は、明室下での作業性に優れるインクジェット方式により製版する平版印刷版の印刷性、特に頭汚れを解消し、更にインキ乗りや耐刷性に支障を与えない平版印刷版用給湿液組成物を提供することにある。本発明の上記目的は以下に記載の平版印刷版用給湿液組成物によって達成できることを見出した。1.インクジェット方式により製版する平版印刷版用給湿液組成物であって、該給湿液組成物の使用液におけるポリオール類の含有量が1.5~25質量であることを特徴とする平版印刷版用給湿液組成物。2.前記ポリオール類がグリセリンである上記1記載の平版印刷版用給湿液組成物。3.前記ポリオール類として2種以上を併用し、そのうちの少なくとも1種としてsp値が35以下のポリオール類を含有することを特徴とする上記1または2に記載の平版印刷版用給湿液組成物。本発明によれば、頭汚れを解消し、更にインキ乗りや耐刷性に支障を与えない平版印刷版用給湿液組成物を提供することが可能となる。本発明の給湿液組成物を用いて印刷される平版印刷版は、インクジェット方式により製版し、画像受理層上に画像情報を直接印字することで得た画像を画像部として利用する平版印刷版である。このような平版印刷版は、給湿液を画像受理層が吸収してしまうため、汚れが発生しやすい印刷版となっている。印刷版の先頭からインキが徐々に堆積し、印刷紙面にインキが転移するいわゆる頭汚れの発生メカニズムは定かではないが、印刷時に版の先頭部に必要な給湿液量と、先頭部以外の部分に必要な給湿液量が異なることにより発生すると考えられる。なぜなら先頭部に合わせた給湿液量を機械的に版面に供給すると頭汚れが改善できるからであるただし、インキ着肉性は劣る結果となる。そこで本発明者らは鋭意検討した結果、本発明の平版印刷版用給湿液組成物を版面に付与することで前述した課題を解決できることを見出した。本発明の平版印刷版用給湿液組成物が含有するポリオール類としては、少なくとも1個の水酸基を有するポリオール、ポリオールのエーテル、ポリオールのエステル及びこれらの塩素化誘導体等が挙げられ、例えば、グリセリン、エチレングリコール、ジエチレングリコール、トリメチレングリコール、トリエチレングリコール、テトラエチレングリコール、プロピレングリコール、ジプロピレングリコール、トリプロピレングリコール、テトラプロピレングリコール、1,3-ブチレングリコール、プロピレングリコールモノn-ブチルエーテル、ジプロピレングリコールモノn-ブチルエーテル等が挙げられ、中でもグリセリンが好ましい。これらは、それぞれ単独で使用しても良いし、組み合わせて使用することもできる。ポリオール類の使用量は、平版印刷版用給湿液組成物の使用液にして5~25質量とすることが必要であり、より好ましくは7~20質量である。なお、使用液とは印刷時に用いられる際に使用される状態の濃度に調整された液を指す。本発明においては、上記ポリオール類として2種以上を併用し、そのうちの少なくとも1種として、sp値溶解度パラメーターが35以下のポリオール類を含有することが好ましい。前記sp値としては、例えば、WILEY-INTERSCIENCE出版のPOLYMERHANDBOOK第4版のVII/685頁のTABLE3.に記載される値より、下記式aを用いて計算することができる。sp値=ΣE/ΣV1/2式a式中、Eは凝集エネルギーを表し、ΣEは凝集エネルギーの和を示す。また式中、Vはモル体積を示し、ΣVはモル体積の和を示す。sp値が35以下のポリオール類としては、具体的には、トリプロピレングリコールsp値:25.3、プロピレングリコールsp値:32.6、ブチルトリグリコールsp値:22.9、テトラエチレングリコールsp値:26.1、トリエチレングリコールsp値:27.8、ジエチレングリコールsp値:30.6等が挙げられる。更に好ましくは、sp値が27以下のポリオール類である。なお、sp値の下限値は20以上であることが好ましい。また、sp値が35以下のポリオール類の使用量はそれ以外に用いるポリオール類の使用量を超えない範囲で用いることが好ましい。本発明の平版印刷版用給湿液組成物は、上述のポリオール類を含有するが、それ以外に、平均粒径が0.1μm以下の無機微粒子を含有することは好ましい形態の一つである。かかる無機微粒子としては、シリカ、アルミナ、ジルコニア、チタニア等の微粒子が挙げられ、無機微粒子表面を他の元素や有機化合物で表面処理した無機微粒子であっても良い。前記無機微粒子の中では、シリカ微粒子、アルミナ微粒子が好ましく使用できる。特に好ましく起用できる微粒子としてはコロイダルシリカが挙げられる。シリカ微粒子としては、例えば、日産化学工業株製のスノーテックスC、スノーテックスCXS9、スノーテックスXS、スノーテックスXL、スノーテックスYL、スノーテックスZL、スノーテックスMP-2040等があり、アルミナ微粒子としては、例えば、日産化学工業株製のアルミナゾル100、アルミナゾル520等の商品名で分散液として市販されている。これら平均粒径が0.1μm以下の無機微粒子の平版印刷版用給湿液組成物中における使用量は、使用液において0.005~1質量であることが好ましく、更に0.01~0.5質量であることがより好ましい。その他、平版印刷版用給湿液組成物に含まれても良い成分含有物としては、不感脂化促進剤、緩衝剤、防錆剤、キレート化剤、消泡剤、着色剤、pH調整剤のような従来から知られている物質を添加することができる。具体的な例としては、不感脂化促進剤としてカルボキシメチルセルロース、ポリビニルピロリドン、ポリビニルイミダゾール、ポリビニルメチルエーテルと無水マレイン酸共重合体、カルボキシメチルスターチ等が挙げられる。緩衝剤としては、酢酸及びその塩、硫酸及びその塩、リン酸及びその塩、硝酸及びその塩、亜硝酸及びその塩、クエン酸及びその塩、プロピオン酸及びその塩、マロン酸及びその塩、フマル酸及びその塩、マレイン酸及びその塩、洒石酸及びその塩、アスコルビン酸及びその塩、アジピン酸及びその塩、リンゴ酸及びその塩、コハク酸及びその塩、タンニン酸及びその塩等が挙げられる。防錆剤としては、ベンゾトリアゾール、チオサリチル酸等、キレート化剤としては、エチレンジアミンテトラ酢酸とそのカリウム塩、ナトリウム塩、1-ヒドロキシエタン-1,1-ジホスホン酸とそのカリウム塩、ナトリウム塩等、消泡剤としては、シリコン系消泡剤等、着色剤としては、フタロシアニン染料、マラカイトグリーン、ウルトラマリン等が挙げられる。pH調整剤としては、様々な酸、アルカリが使用でき、例えば、酸としては、クエン酸、リンゴ酸、酒石酸、マロン酸、コハク酸、マレイン酸、グルコン酸、乳酸、酢酸、グリコール酸等が挙げられる。また、それらの塩類としてアルカリ金属塩、アルカリ土類金属塩、アンモニウム塩及び有機アミン塩が挙げられる。アルカリ剤としては、苛性ソーダや苛性カリ、アンモニア、有機アミン類等のアルカリ剤を添加するか、有機酸のアルカリ金属塩、アルカリ土類金属塩あるいはアンモニウム塩、有機アミン塩等と併用することによりpH値を所望の範囲に調整して使用される。本発明の給湿液組成物の好ましいpHの範囲は、4~7である。本発明にかかわる平版印刷版は、インクジェット方式により製版する平版印刷版であれば任意の平版印刷版が使用できる。好ましい平版印刷版としては、耐水性支持体上に、カチオン性コロイダルシリカを主体に含有する、あるいはコロイダルシリカを主体に含有しカチオン性化合物を含有する画像受理層を有する平版印刷版が挙げられる。以下に好ましい平版印刷版について説明する。好ましい画像受理層は、カチオン性コロイダルシリカを主体に含有する、あるいはコロイダルシリカを主体に含有しカチオン性化合物を含有する。ここで主体とは、該画像受理層の全固形分質量に対するカチオン性のコロイダルシリカ、あるいはコロイダルシリカの質量比が50質量以上であることを意味し、好ましくは70質量以上、より好ましくは85質量以上である。また画像受理層は平均一次粒子径が30nm以上のカチオン性コロイダルシリカを主体に含有する、あるいは非球状のカチオン性コロイダルシリカを主体に含有する層であることが耐刷性の観点から好ましい。画像受理層が非球状のカチオン性コロイダルシリカを主体に含有する層である場合、該非球状のカチオン性コロイダルシリカは、平均一次粒子径が25~60nmであり、かつ平均一次粒子径に対する平均二次粒子径の比が1.4~3.1であることが好ましい。これにより、より優れた耐刷性を有する平版印刷版が得られる。平均一次粒子径に対する平均二次粒子径の比が1.4~3.1であるとは、コロイダルシリカの一次粒子が2~3個連なった状態のものであり、5個以上連なったものは含まない状態を意味する。なおコロイダルシリカの平均一次粒子径が25~60nmであり、かつ平均一次粒子径に対する平均二次粒子径の比が1.4~3.1であれば、異なる2種以上のコロイダルシリカを用いることもできる。コロイダルシリカの平均一次粒子径は一次粒子径が判別できるまで分散された粒子の電子顕微鏡写真より一定面積内に存在する100個の粒子の平均粒子径のことであり、コロイダルシリカの平均一次粒子径に対する平均二次粒子径の比は、連なったコロイダルシリカの直径をレーザー散乱式の粒度分布計例えば、堀場製作所製、LA910を用いて個数メジアン径として求め、上記で求めた平均一次粒子径に対する比を算出した値である。このようなコロイダルシリカを得る方法としては、後述するカチオン性ポリマー及び水溶性多価金属化合物や、下記カチオン性シランカップリング剤等により、コロイダルシリカの表面を修飾する方法、あるいはコロイダルシリカの製造過程で粒子表面にカチオン性基を導入する方法等を挙げることができる。コロイダルシリカの表面を修飾する場合に用いるコロイダルシリカとしては、例えば扶桑化学工業株式会社製の商品名クォートロンPLシリーズ、日揮触媒化成株式会社製のカタロイドSI-50等を挙げることができる。中でも水溶性多価金属化合物を用いることがより好ましい。上記カチオン性シランカップリング剤としては、アミノ基含有シランカップリング剤を利用することが好ましい。このシランカップリング剤としては、例えばN-β-アミノエチル-γ-アミノプロピルメチルジメトキシシラン、N-β-アミノエチル-γ-アミノプロピルトリメトキシシラン、N-β-アミノエチル-γ-アミノプロピルトリエトキシシラン、γ-アミノプロピルトリメトキシシラン、γ-アミノプロピルトリエトキシシラン等が挙げられる。カチオン性コロイダルシリカを修飾するカチオン性ポリマーまたは水溶性多価金属化合物の固形分混合比コロイダルシリカ質量部/カチオン性ポリマーまたは水溶性多価金属化合物質量部は、100/2~100/20が好ましく、100/5~100/15がより好ましい。またコロイダルシリカをカップリング剤で処理する場合のカップリング剤の固形分混合比コロイダルシリカ質量部/カップリング剤質量部は、100/0.01~100/20が好ましく、100/0.05~100/10がより好ましい。画像受理層は平均一次粒子径が30nm以上のカチオン性コロイダルシリカ平均一次粒子径が30nm以上の、球状の一次粒子をコロイド粒子とするカチオン性コロイダルシリカを主体に含有することが耐刷性の観点から最も好ましい。カチオン性コロイダルシリカとしては、例えば、ライオン株式会社からはシリカLGTとして、あるいは日揮触媒化成株式会社からはファインカタロイドとして、また日産化学工業株式会社のST-AK-L、ST-UP-AK、ST-PS-M-AK、ST-AK-YL等として市販されており、これらを入手し利用することができる。なお、該カチオン性コロイダルシリカの平均一次粒子径は耐刷性の観点から、300nm以下であることが望ましい。画像受理層が含有する、カチオン性化合物と共に用いるコロイダルシリカとは、詳細にはアニオン性のコロイダルシリカであり、好ましい平均一次粒子径は上述したカチオン性のコロイダルシリカと同様である。かかるアニオン性のコロイダルシリカとしては、例えば日産化学工業株式会社から市販されているスノーテックスST-20、ST-30、ST-C、ST-OL40、ST-OZL、扶桑化学工業株式会社から市販されているPL-3L、PL-5、PL-7等を入手し利用することができる。画像受理層が含有するコロイダルシリカと共に用いられるカチオン性化合物としては、カチオン性ポリマー、水溶性多価金属化合物が挙げられる。なおこれらカチオン性ポリマー及び水溶性多価金属化合物は、非球状のカチオン性コロイダルシリカを作製する際の、シリカ表面の修飾にも用いることができる。上記カチオン性ポリマーとしては、ポリエチレンイミン、ポリジアリルアミン、ポリアリルアミン、アルキルアミン重合物、特開昭59-20696号公報、特開昭59-33176号公報、特開昭59-33177号公報、特開昭59-155088号公報、特開昭60-11389号公報、特開昭60-49990号公報、特開昭60-83882号公報、特開昭60-109894号公報、特開昭62-198493号公報、特開昭63-49478号公報、特開昭63-115780号公報、特開昭63-280681号公報、特開平1-40371号公報、特開平6-234268号公報、特開平7-125411号公報、特開平10-193776号公報等に記載された1~3級アミノ基、4級アンモニウム塩基を有するポリマーが好ましく用いられる。これらのカチオンポリマーの分子量は、1000~10万程度が好ましい。上記水溶性多価金属化合物としては、水溶性多価金属塩として、カルシウム、バリウム、マンガン、銅、コバルト、ニッケル、アルミニウム、鉄、亜鉛、ジルコニウム、クロム、マグネシウム、タングステン、モリブデンから選ばれる金属の水溶性塩が挙げられる。具体的には例えば、酢酸カルシウム、塩化カルシウム、蟻酸カルシウム、硫酸カルシウム、酢酸バリウム、リン酸バリウム、塩化マンガン、酢酸マンガン、蟻酸マンガン二水和物、硫酸マンガンアンモニウム六水和物、塩化第二銅、塩化アンモニウム銅II二水和物、硫酸銅、塩化コバルト、チオシアン酸コバルト、硫酸コバルト、硫酸ニッケル六水和物、塩化ニッケル六水和物、酢酸ニッケル四水和物、硫酸ニッケルアンモニウム六水和物、アミド硫酸ニッケル四水和物、フェノールスルフォン酸ニッケル、硫酸アルミニウム、亜硫酸アルミニウム、チオ硫酸アルミニウム、ポリ塩化アルミニウム、塩基性ポリ水酸化アルミニウム、硫酸アルミニウム九水和物、塩化アルミニウム六水和物、臭化第一鉄、塩化第一鉄、塩化第二鉄、硫酸第一鉄、硫酸第二鉄、臭化亜鉛、塩化亜鉛、硝酸亜鉛六水和物、硫酸亜鉛、フェノールスルフォン酸亜鉛、酢酸ジルコニウム、塩化ジルコニウム、塩化酸化ジルコニウム八水和物、ヒドロキシ塩化ジルコニウム、酢酸クロム、硫酸マグネシウム、塩化マグネシウム六水和物、クエン酸マグネシウム九水和物、リンタングステン酸ナトリウム、クエン酸ナトリウムタングステン、12タングストリン酸n水和物等が挙げられる。これらの中にはpHが不適当に低いものもあり、その場合は適宜pHを調節して用いることも可能である。本発明において水溶性とは、常温常圧下で水に1質量以上溶解することを目安とする。本発明では、ジルコニウム及びアルミニウムからなる水溶性金属塩が好ましい。ジルコニウムからなる水溶性金属塩としては、例えば、第一希元素化学工業株式会社からZA-30が市販されている。アルミニウムからなる水溶性金属としては、例えば、多木化学株式会社よりポリ塩化アルミニウムPACの名で水処理剤として、浅田化学株式会社よりポリ水酸化アルミニウムPahoの名で、また、株式会社理研グリーンよりピュラケムWTの名で、また他のメーカーからも同様の目的を持って販売されており、各種グレードのものが容易に入手できる。画像受理層はバインダーを含有することができる。画像受理層におけるバインダー含有量は、該画像受理層の固形分塗布量の10質量以下であることが好ましく、更に6質量以下であることが好ましい。これにより優れた耐刷性を得ることができる。用いるバインダーとしては、後述する、画像受理層と支持体の間に設ける第2の画像受理層が含有する親水性バインダーと同様のものが挙げられる。画像受理層の固形分塗布量は、0.01~8.0g/m2であることが好ましく、より好ましくは0.05~2.0g/m2であり、更に0.05~1.5g/m2であることが好ましい。本発明に用いる平版印刷版は、上記した画像受理層と支持体の間に第2の画像受理層を設けることが好ましい。第2の画像受理層としては前述した特許文献1~4に記載されるようなポリマータイプの画像受理層を用いても良いが、好ましくは無機微粒子を主体に含有する画像受理層を用いることが好ましい。これにより画像品質、耐刷性及び耐汚れ性に優れた平版印刷版を得ることができる。画像受理層と支持体の間に第2の画像受理層を設ける場合、画像受理層の固形分塗布量は10~50g/m2であることが好ましい。次に第2の画像受理層について説明する。該画像受理層は無機微粒子を主体に含有することが好ましい。ここで主体に含有するとは、画像受理層の固形分塗布量に対して、無機微粒子を50質量以上含有することであり、より好ましくは60質量以上含有することである。第2の画像受理層が含有する無機微粒子としては、非晶質合成シリカ、アルミナ、アルミナ水和物、炭酸カルシウム、炭酸マグネシウム、二酸化チタン等公知の各種微粒子が挙げられるが、生産性の点で非晶質合成シリカ、アルミナまたはアルミナ水和物が好ましい。更に、インク吸収性の観点から、非晶質合成シリカ、中でも後述する気相法シリカが特に好ましく用いられる。また第2の画像受理層が含有する無機微粒子の平均二次粒子径は1.0μm未満であることが好ましい。より好ましい平均二次粒子径は500nm以下である。非晶質合成シリカは、製造法によって湿式法シリカ、気相法シリカ、及びその他に大別することができる。湿式法シリカは、更に製造方法によって沈降法シリカ、ゲル法シリカ、ゾル法シリカに分類される。沈降法シリカは珪酸ソーダと硫酸をアルカリ条件で反応させて製造され、粒子成長したシリカ粒子が凝集沈降し、その後濾過、水洗、乾燥、粉砕分級の行程を経て製品化される。沈降法シリカとしては、例えば東ソーシリカ株式会社からニップシールとして、株式会社トクヤマからトクシールとして市販されている。ゲル法シリカは珪酸ソーダと硫酸を酸性条件下で反応させて製造する。熟成中に微小粒子は溶解し、他の一次粒子どうしを結合するように再析出するため、明確な一次粒子は消失し、内部空隙構造を有する比較的硬い凝集粒子を形成する。例えば、東ソーシリカ株式会社からニップゲルとして、グレースジャパン株式会社からサイロイド、サイロジェットとして市販されている。ゾル法シリカは、コロイダルシリカとも呼ばれ、珪酸ソーダの酸等による複分解やイオン交換樹脂層を通して得られるシリカゾルを加熱熟成して得られ、例えば日産化学工業株式会社からスノーテックスとして市販されている。気相法シリカは湿式法に対して乾式法とも呼ばれ、一般的には火炎加水分解法によって作られる。具体的には四塩化ケイ素を水素及び酸素と共に燃焼して作る方法が一般的に知られているが、四塩化ケイ素の代わりにメチルトリクロロシランやトリクロロシラン等のシラン類も、単独または四塩化ケイ素と混合した状態で使用することができる。気相法シリカは日本アエロジル株式会社からアエロジル、株式会社トクヤマからQSタイプとして市販されている。上記無機微粒子は、BET法による比表面積が150m2/gを超える無機微粒子を使用することが、耐汚れ性が良化するため好ましい。更に、無機微粒子の中でも、BET法による比表面積が300m2/gを超える気相法シリカが好ましく使用できる。なお、本発明でいうBET法とは、気相吸着法による粉体の表面積測定法の一つであり、吸着等温線から1gの試料の持つ総表面積、即ち比表面積を求める方法である。通常吸着気体としては、窒素ガスが多く用いられ吸着量を被吸着気体の圧、または容積の変化から測定する方法が最も多く用いられている。多分子吸着の等温線を表すのに最も著名なものは、Brunauer、Emmett、Tellerの式であってBET式と呼ばれ表面積決定に広く用いられている。BET式に基づいて吸着量を求め、吸着分子1個が表面で占める面積を掛けて表面積が得られる。気相法シリカは、カチオン性化合物の存在下で分散するのが好ましい。分散された気相法シリカの平均二次粒子径は1.0μm未満であることが好ましい。分散方法としては、通常のプロペラ撹拌、タービン型撹拌、ホモミキサー型撹拌等で気相法シリカと分散媒を予備混合し、次にボールミル、ビーズミル、サンドグラインダー等のメディアミル、高圧ホモジナイザー、超高圧ホモジナイザー等の圧力式分散機、超音波分散機、及び薄膜旋回型分散機等を使用して分散を行うことが好ましい。なお、本発明でいう無機微粒子の平均二次粒子径は、レーザー散乱式の粒度分布計例えば、堀場製作所製、LA910を用いて、個数メジアン径として測定することができる。平均二次粒子径1.0μm未満に粉砕した湿式法シリカも好ましく使用できる。ここで用いられる湿式法シリカとしては沈降法シリカあるいはゲル法シリカが好ましく、特に沈降法シリカが好ましい。湿式法シリカとしては平均凝集粒子径が5~50μmである湿式法シリカ粒子が好ましく、これをカチオン性化合物の存在下微粉砕した湿式法シリカ微粒子を使用することができる。通常の方法で製造された湿式法シリカは、1.0μm以上の平均凝集粒子径を有するため、これを微粉砕して使用する。粉砕方法としては、水性媒体中に分散したシリカを機械的に粉砕する湿式分散法が好ましく使用できる。この際、分散液の初期粘度上昇が抑制され、高濃度分散が可能となり、粉砕分散効率が上昇してより微粒子に粉砕することができることから、平均凝集粒子径5μm以上の沈降法シリカを使用することが好ましい。高濃度分散液を使用することによって、平版印刷版原版の生産性も向上する。平均二次粒子径が1.0μm未満の湿式法シリカ微粒子を得る具体的な方法について説明する。まず、水を主体とする分散媒中にシリカ粒子とカチオン性化合物を混合し、のこぎり歯状ブレード型分散機、プロペラ羽根型分散機、またはローターステーター型分散機等の分散装置の少なくとも1つを用いて予備分散液を得る。必要であれば水分散媒中に適度の低沸点溶剤等を添加してもよい。シリカ予備分散液の固形分濃度は高い方が好ましいが、あまり高濃度になると分散不可能となるため、好ましい範囲としては15~40質量、より好ましくは20~35質量である。次に、シリカ予備分散液をより強い剪断力を持つ機械的手段にかけてシリカ粒子を粉砕し、平均二次粒子径が1.0μm未満の湿式法シリカ微粒子分散液が得られる。機械的手段としては公知の方法が採用でき、例えば、ボールミル、ビーズミル、サンドグラインダー等のメディアミル、高圧ホモジナイザー、超高圧ホモジナイザー等の圧力式分散機、超音波分散機及び薄膜旋回型分散機等を使用することができる。上記気相法シリカ及び湿式法シリカの分散あるいは粉砕に使用するカチオン性化合物としては、カチオン性ポリマーを好ましく使用できる。かかるカチオン性化合物及びカチオン性ポリマーとしては、本発明の画像受理層にコロイダルシリカと共に用いるカチオン性化合物と同義であるが、特に、カチオン性ポリマーとしてジアリルアミン誘導体が好ましく用いられる。分散性及び分散液粘度の面で、これらのカチオンポリマーの分子量は、2000~10万程度が好ましく、特に2000~3万程度が好ましい。また第2の画像受理層に使用する無機微粒子としてアルミナまたはアルミナ水和物も好適に用いられる。アルミナまたはアルミナ水和物は、酸化アルミニウムやその含水物であり、結晶質でも非晶質でもよく、不定形や、球状、板状等の形態を有しているものが使用される。これらのいずれかを使用してもよいし、併用してもよい。用いることのできる酸化アルミナとしては酸化アルミニウムのγ型結晶であるγ-アルミナが好ましく、中でもδグループ結晶が好ましい。γ-アルミナは一次粒子を10nm程度まで小さくすることが可能であるが、通常は、数千から数万nmの二次粒子結晶を超音波や高圧ホモジナイザー、対向衝突型ジェット粉砕機等で平均二次粒子径が1.0μm未満まで分散したものが使用できる。用いることのできるアルミナ水和物はAl2O3nH2On=1~3の構成式で表される。酸化アルミニウム含水物は、アルミニウムイソプロポキシド等のアルミニウムアルコキシドの加水分解、アルミニウム塩のアルカリによる中和、アルミン酸塩の加水分解等の公知の製造方法により得られる。使用されるアルミナ水和物の平均二次粒子径は1.0μm未満であることが好ましい。用いられるアルミナ及びアルミナ水和物は、酢酸、乳酸、蟻酸、メタンスルホン酸、塩酸、硝酸等の公知の分散剤によって平均二次粒子径が1.0μm未満まで分散されたものが好ましく用いられる。上記した無機微粒子の中から2種以上の無機微粒子を併用することもできる。例えば、微粉砕した湿式法シリカと気相法シリカとの併用、微粉砕した湿式法シリカとアルミナあるいはアルミナ水和物との併用、気相法シリカとアルミナあるいはアルミナ水和物との併用が挙げられる。この併用の場合の比率は、いずれの様態も7:3~3:7の範囲が好ましい。第2の画像受理層における無機微粒子の含有量は、該画像受理層の全固形分に対して50質量以上であるのが好ましく、60質量以上がより好ましく、特に65~90質量の範囲が好ましい。このように無機微粒子の含有比率が高い画像受理層は、空隙率の高い多孔質な画像受理層となる。第2の画像受理層を構成する無機微粒子と共にバインダーを用いることが好ましい。かかるバインダーとしては、透明性が高くインクのより高い浸透性が得られる親水性バインダーが好ましく用いられる。例えば、ポリビニルアルコール、ゼラチン、ポリエチレンオキサイド、ポリビニルピロリドン、ポリアクリル酸、ポリアクリルアミド、ポリウレタン、デキストラン、デキストリン、カラギーナン、寒天、プルラン、水溶性ポリビニルブチラール、ヒドロキシエチルセルロース、カルボキシルメチルセルロース等が挙げられる。これら親水性バインダーは2種類以上併用することも可能である。親水性バインダーの使用に当たっては、親水性バインダーがインクの初期の浸透時に膨潤して空隙を塞いでしまわないことが重要であり、この観点から比較的室温付近で膨潤性の低い親水性バインダーが好ましく用いられる。好ましい親水性バインダーは完全または部分ケン化のポリビニルアルコールや、カチオン変成ポリビニルアルコールである。ポリビニルアルコールの中でも特に好ましいのは、ケン化度が80以上の部分または完全ケン化したものである。平均重合度200~5000のものが好ましい。カチオン変性ポリビニルアルコールとしては、例えば特開昭61-10483号公報に記載されているような、第1~3級アミノ基や第4級アンモニウム基をポリビニルアルコールの主鎖あるいは側鎖中に有するポリビニルアルコールである。第2の画像受理層を構成する上記親水性バインダーと共に必要に応じ硬膜剤を用いることもできる。硬膜剤の具体的な例としては、ホルムアルデヒド、グルタルアルデヒドの如きアルデヒド系化合物、ジアセチル、クロルペンタンジオンの如きケトン化合物、ビス2-クロロエチル尿素、2-ヒドロキシ-4,6-ジクロロ-1,3,5-トリアジン、米国特許第3,288,775号記載の如き反応性のハロゲンを有する化合物、ジビニルスルホン、米国特許第3,635,718号記載の如き反応性のオレフィンを持つ化合物、米国特許第2,732,316号記載の如きN-メチロール化合物、米国特許第3,103,437号記載の如きイソシアナート類、米国特許第3,017,280号、米国特許第2,983,611号記載の如きアジリジン化合物類、米国特許第3,100,704号記載の如きカルボジイミド系化合物類、米国特許第3,091,537号記載の如きエポキシ化合物、ムコクロル酸の如きハロゲンカルボキシアルデヒド類、ジヒドロキシジオキサンの如きジオキサン誘導体、クロム明ばん、硫酸ジルコニウム、ホウ砂、ホウ酸、ホウ酸塩類の如き無機架橋剤等があり、これらを1種または2種以上組み合わせて用いることができる。親水性バインダーとしてケン化度が80以上の部分または完全ケン化したポリビニルアルコールを用いる場合には、ホウ砂、ホウ酸、ホウ酸塩類が好ましく、ホウ酸が特に好ましい。また、第2の画像受理層を構成する親水性のバインダーとしてケト基を有する親水性バインダーを用いることもできる。ケト基を有する親水性バインダーは、ケト基を有するモノマーと他のモノマーを共重合する方法等によって合成することができる。ケト基を有するモノマーの具体例としては、アクロレイン、ジアセトンアクリルアミド、ジアセトンメタクリレート、アセトアセトキシエチルメタクレート、4-ビニルアセトアセトアニリド、アセトアセチルアリルアミド等が挙げられる。また、ポリマー反応でケト基を導入してもよく、例えばヒドロキシ基やアミノ基とジケテンとの反応等によってアセトアセチル基を導入することができる。ケト基を有する親水性バインダーの具体例としては、アセトアセチル変性ポリビニルアルコール、アセトアセチル変性セルロース誘導体、アセトアセチル変性澱粉、ジアセトンアクリルアミド変性ポリビニルアルコール、特開平10-157283号公報に記載の親水性バインダー等が挙げられる。本発明では、特にケト基を有する変性ポリビニルアルコールが好ましい。ケト基を有する変性ポリビニルアルコールとしては、アセトアセチル変性ポリビニルアルコール、ジアセトンアクリルアミド変性ポリビニルアルコール等が挙げられる。アセトアセチル変性ポリビニルアルコールは、ポリビニルアルコールとジケテンの反応等の公知の方法によって製造することができる。アセトアセチル化度は0.1~20モルが好ましく、更に1~15モルが好ましい。ケン化度は80モル以上が好ましく、更に85モル以上が好ましい。重合度としては500~5000のものが好ましく、特に2000~4500のものが更に好ましい。ジアセトンアクリルアミド変性ポリビニルアルコールは、ジアセトンアクリルアミド-酢酸ビニル共重合体をケン化する等公知の方法によって製造することができる。ジアセトンアクリルアミド単位の含有量としては、0.1~15モルの範囲が好ましく、更に0.5~10モルの範囲が好ましい。ケン化度としては85モル以上、重合度としては500~5000のものが好ましい。第2の画像受理層に含有するケト基を有する親水性バインダーは、その架橋剤で架橋されることが好ましい。かかる架橋剤としては以下の化合物が挙げられる。1ポリアミン類脂肪族ポリアミン類;アルキレンジアミン例えば、エチレンジアミン、プロピレンジアミン、トリメチレンジアミン、テトラメチレンジアミン、ヘキサメチレンジアミン等ポリアルキレンポリアミン例えば、ジエチレントリアミン、イミノビスプロピルアミン、ビスヘキサメチレントリアミン、トリエチレンテトラミン、テトラエチレンペンタミン、ペンタエチレンヘキサミン等これらのアルキルまたはヒドロキシアルキル置換体例えば、アミノエチルエタノールアミン、メチルイミノビスプロピルアミン等脂環または複素環含有脂肪族ポリアミン例えば、3,9-ビス3-アミノプロピル-2,4,8,10-テトラオキサスピロ[5,5]ウンデカン等芳香環含有脂肪族アミン類例えば、キシリレンジアミン、テトラクロル-p-キシリレンジアミン等C4~C15の脂環式ポリアミン;例えば、1,3-ジアミノシクロヘキサン、イソホロンジアミン、メンタンジアミン、4,4′-メチレンジシクロヘキサンジアミン水添メチレンジアニリン等。C4~C15の複素環式ポリアミン;例えば、ピペラジン、N-アミノエチルピペラジン、1,4-ジアミノピペラジン等。C6~C20の芳香族ポリアミン類;非置換芳香族ポリアミン例えば1,2-、1,3-及び1,4-フェニレンジアミン、2,4′-及び4,4′-ジフェニルメタンジアミン、ポリフェニルポリメチレンポリアミン、ジアミノジフェニルスルホン、ベンジジン、チオジアニリン、ビス3,4-ジアミノフェニルスルホン、2,6-ジアミノピリジン、m-アミノベンジルアミン、トリフェニルメタン-4,4′,4′′-トリアミン、ナフチレンジアミン等核置換アルキル基例えばC1~C4のアルキル基を有する芳香族ポリアミン例えば、2,4-及び2,6-トリレンジアミン、クルードトリレンジアミン、ジエチルトリレンジアミン、4,4′-ジアミノ-3,3′-ジメチルジフェニルメタン、4,4′-ビスo-トルイジン、ジアニシジン、ジアミノジトリルスルホン、1,3-ジメチル-2,4-ジアミノベンゼン、1,3-ジエチル-2,4-ジアミノベンゼン、1,3-ジメチル-2,6-ジアミノベンゼン、1,4-ジエチル-2,5-ジアミノベンゼン、1,4-ジイソプロピル-2,5-ジアミノベンゼン、1,4-ジブチル-2,5-ジアミノベンゼン、2,4-ジアミノメシチレン、1,3,5-トリエチル-2,4-ジアミノベンゼン、1,3,5-トリイソプロピル-2,4-ジアミノベンゼン、1-メチル-3,5-ジエチル-2,4-ジアミノベンゼン、1-メチル-3,5-ジエチル-2,6-ジアミノベンゼン、2,3-ジメチル-1,4-ジアミノナフタレン、2,6-ジメチル-1,5-ジアミノナフタレン、2,6-ジイソプロピル-1,5-ジアミノナフタレン、2,6-ジブチル-1,5-ジアミノナフタレン、3,3′,5,5′-テトラメチルベンジジン、3,3′,5,5′-テトライソプロピルベンジジン、3,3′,5,5′-テトラメチル-4,4′-ジアミノジフェニルメタン、3,3′,5,5′-テトラエチル-4,4′-ジアミノジフェニルメタン、3,3′,5,5′-テトライソプロピル-4,4′-ジアミノジフェニルメタン、3,3′,5,5′-テトラブチル-4,4′-ジアミノジフェニルメタン、3,5-ジエチル-3′-メチル-2′,4-ジアミノジフェニルメタン、3,5-ジイソプロピル-3′-メチル-2′,4-ジアミノジフェニルメタン、3,3′-ジエチル-2,2′-ジアミノジフェニルメタン、4,4′-ジアミノ-3,3′-ジメチルジフェニルメタン、3,3′,5,5′-テトラエチル-4,4′-ジアミノベンゾフェノン、3,3′,5,5′-テトライソプロピル-4,4′-ジアミノベンゾフェノン、3,3′,5,5′-テトラエチル-4,4′-ジアミノジフェニルエーテル、3,3′,5,5′-テトライソプロピル-4,4′-ジアミノジフェニルスルホン等ポリアミドポリアミン;例えば、ジカルボン酸ダイマー酸等と過剰の酸1モル当たり2モル以上のポリアミン類上記アルキレンジアミン、ポリアルキレンポリアミン等との縮合により得られる低分子量例えば分子量200~5000ポリアミドポリアミン等。ポリエーテルポリアミン;例えば、分子量100~5000のポリエーテルポリオールポリアルキレングリコール等のシアノエチル化物の水素化物等。2ジシアンジアミド誘導体;ジシアンジアミド、ジシアンジアミドホルマリン重縮合物、ジシアンジアミドジエチレントリアミン重縮合物等。3ヒドラジン化合物;ヒドラジン、モノアルキルヒドラジン、ヒドラジンの無機塩類例えば、塩酸、硫酸、硝酸、亜硝酸、リン酸、チオシアン酸、炭酸等の無機塩類、ヒドラジンの有機塩類例えば、蟻酸、シュウ酸等の有機塩類。4ポリヒドラジド化合物ジヒドラジド、トリヒドラジド;カルボヒドラジド、コハク酸ジヒドラジド、アジピン酸ジヒドラジド、クエン酸トリヒドラジド、セバチン酸ジヒドラジド、イソフタル酸ジヒドラジド、テレフタル酸ジヒドラジド等。5アルデヒド類;ホルムアルデヒド、アセトアルデヒド、プロピオンアルデヒド、ブチルアルデヒド、クロトンアルデヒド、ベンズアルデヒド等のモノアルデヒド、グリオキザール、マロンジアルデヒド、スクシンジアルデヒド、グルタルジアルデヒド、マレインジアルデヒド、1,8-オクタンジアール、フタルアルデヒド、イソフタルアルデヒド、テレフタルアルデヒド、両末端アルデヒド化PVA等のジアルデヒド類、アリリデン酢酸ビニルジアセテート共重合体をケン化して得られる側鎖アルデヒド含有共重合体、ジアルデヒド澱粉、ポリアクロレイン等。6メチロール化合物;メチロールホスフィン、ジメチロール尿素、ジメチロールメラミン、トリメチロールメラミン、尿素樹脂初期重合物、メラミン樹脂初期重合物等。7活性化ビニル化合物;ジビニルスルホン系化合物、β-ヒドロキシエチルスルホン系化合物等。8エポキシ化合物;エピクロルヒドリン、エチレングリコールジグリシジルエーテル、ポリエチレングリコールジグリシジルエーテル、グリセリンジまたはトリグリシジルエーテル、1,6-ヘキサンジオールジグリシジルエーテル、トリメチロールプロパントリグリシジルエーテル、ジグリシジルアニリン、ジグリシジルアミン、ポリエポキシ化合物等。9イソシアネート系化合物;トリレンジイソシアネート、水素化トリレンジイソシアネート、トリメチロールプロパン-トリレンジイソシアネートアダクト、トリフェニルメタントリイソシアネート、メチレンビス-4-フェニルメタントリイソシアネート、イソホロンジイソシアネート、及びこれらのケトオキシムブロック物またはフェノールブロック物、ポリイソシアネート等。10フェノール系化合物;フェノール系樹脂初期縮合物、レゾルシノール系樹脂等。11多価金属塩;ジルコニウム塩硝酸ジルコニウム、塩基性炭酸ジルコニウム、酢酸ジルコニウム、硫酸ジルコニウム、オキシ塩化ジルコニウム、塩化ジルコニウム、ヒドロキシ塩化ジルコニウム、炭酸ジルコニウム、炭酸ジルコニウムアンモニウム、炭酸ジルコニウムカリウム、フッ化ジルコニウム化合物等チタン塩4塩化チタン、乳酸チタン、テトライソプロピルチタネート等アルミニウム塩塩化アルミニウム、硫酸アルミニウム、乳酸アルミニウム等カルシウム塩塩化カルシウム、硫酸カルシウム、酢酸カルシウム、プロピオン酸カルシウム等マグネシウム塩塩化マグネシウム、硫酸マグネシウム等亜鉛塩塩化亜鉛、硫酸亜鉛、酢酸亜鉛等上記した架橋剤の中でも、ポリヒドラジド化合物、及び多価金属塩が好ましい。ポリヒドラジド化合物の中でも特にジヒドラジド化合物が好ましく、更にアジピン酸ジヒドラジド、コハク酸ジヒドラジドが好ましい。多価金属塩としては、特にジルコニウム塩が好ましく、更に、オキシ塩化ジルコニウム、硝酸ジルコニウムが好ましい。架橋剤の添加量は、ケト基を有する親水性バインダーに対して1~40質量の範囲が適当であり、2~30質量の範囲が好ましく、特に3~20質量の範囲が好ましい。また、アセトアセチル変性、ジアセトンアクリルアミド変性された部位以外は、通常のポリビニルアルコールと同様の構造を持つため、硬膜剤を併用することができる。特にホウ砂あるいはホウ酸、ホウ酸塩を併用することが好ましい。完全または部分ケン化のポリビニルアルコールや、カチオン変成ポリビニルアルコールと、ケト基を有する親水性バインダーを併用することも可能であり、その場合には、硬膜剤あるいは架橋剤を併用することもできる。更に他の公知の親水性バインダーを併用してもよい。例えば、カルボキシメチルセルロース、ヒドロキシプロピルセルロース等のセルロース誘導体、澱粉や各種変性澱粉、ゼラチンや各種変性ゼラチン、キトサン誘導体、カラギーナン、カゼイン、大豆蛋白、ポリビニルアルコールや各種変性ポリビニルアルコール、ポリビニルピロリドン、ポリアクリルアミド等を必要に応じて併用することができる。更に、バインダーとして各種ラテックスを併用してもよい。第2の画像受理層におけるバインダーの含有量は、画像受理層が主体に含有する無機微粒子に対して5~40質量の範囲が好ましく、特に10~30質量が画像受理層内に微細な空隙を形成し、多孔質な層を形成するために好ましい。第2の画像受理層の乾燥塗布量は、無機微粒子に換算して10~50g/m2の範囲が好ましく、12~40g/m2の範囲がより好ましく、特に15~35g/m2の範囲が好ましい。該画像受理層には更に、カチオン性ポリマー、防腐剤、界面活性剤、着色染料、着色顔料、紫外線吸収剤、酸化防止剤、顔料の分散剤、消泡剤、レベリング剤、蛍光増白剤、粘度安定剤、pH調節剤等を添加することもできる。画像受理層と第2の画像受理層の間には中間層を設けてもよい。本発明で使用される耐水性支持体は、ポリエチレンテレフタレート等のポリエステル樹脂、ジアセテート樹脂、トリアセテート樹脂、アクリル樹脂、ポリカーボネート樹脂、ポリ塩化ビニル、ポリイミド樹脂、セロハン、セルロイド等のプラスチック樹脂フィルム、及び紙と樹脂フィルムを貼り合わせたもの、基紙の両面にポリオレフィン樹脂層を被覆したポリオレフィン樹脂被覆紙等である。これらの耐水性支持体の厚みは50~350μm、好ましくは80~300μmのものが用いられる。以下にポリオレフィン樹脂被覆紙支持体以降、ポリオレフィン樹脂被覆紙と称すについて詳細に説明する。本発明に用いられるポリオレフィン樹脂被覆紙は、その含水率は特に限定しないが、カール性より好ましくは5~9の範囲であり、より好ましくは6~9の範囲である。ポリオレフィン樹脂被覆紙の含水率は、任意の水分測定法を用いて測定することができる。例えば、赤外線水分計、絶乾重量法、誘電率法、カールフィッシャー法等を用いることができる。ポリオレフィン樹脂被覆紙を構成する基紙は特に制限はなく、一般に用いられている紙が使用できるが、より好ましくは、例えば、写真用支持体に用いられているような平滑な原紙が好ましい。基紙を構成するパルプとしては天然パルプ、再生パルプ、合成パルプ等を1種もしくは2種以上混合して用いられる。この基紙には一般に製紙で用いられているサイズ剤、紙力増強剤、填料、帯電防止剤、蛍光増白剤、染料等の添加剤が配合される。更に、表面サイズ剤、表面紙力剤、蛍光増白剤、帯電防止剤、染料、アンカー剤等が表面塗布されていてもよい。基紙の厚みに関しては特に制限はないが、紙を抄造中または抄造後カレンダー等にて圧力を印加して圧縮するなどした表面平滑性のよいものが好ましく、その坪量は30~250g/m2が好ましい。基紙を被覆するポリオレフィン樹脂としては、低密度ポリエチレン、高密度ポリエチレン、ポリプロピレン、ポリブテン、ポリペンテン等のオレフィンのホモポリマーまたはエチレン-プロピレン共重合体等のオレフィンの2つ以上からなる共重合体及びこれらの混合物であり、各種の密度、溶融粘度指数メルトインデックスのものを単独にあるいはそれらを混合して使用できる。ポリオレフィン樹脂被覆紙の樹脂中には、酸化チタン、酸化亜鉛、タルク、炭酸カルシウム等の白色顔料、ステアリン酸アミド、アラキジン酸アミド等の脂肪酸アミド、ステアリン酸亜鉛、ステアリン酸カルシウム、ステアリン酸アルミニウム、ステアリン酸マグネシウム等の脂肪酸金属塩、コバルトブルー、群青、セシリアンブルー、フタロシアニンブルー等のブルーの顔料や染料、コバルトバイオレット、ファストバイオレット、マンガン紫等のマゼンタの顔料や染料、蛍光増白剤、紫外線吸収剤等の各種の添加剤を適宜組み合わせて加えるのが好ましい。ポリオレフィン樹脂被覆紙の主な製造方法としては、走行する基紙上にポリオレフィン樹脂を加熱溶融した状態で流延する、いわゆる押出コーティング法により製造され、基紙の両面が樹脂により被覆される。また、樹脂を基紙に被覆する前に、基紙にコロナ放電処理、火炎処理等の活性化処理を施すことが好ましい。樹脂被覆層の厚みとしては、5~50μmが適当である。耐水性支持体の画像受理層が塗設される側には、下塗り層を設けるのが好ましい。この下塗り層は、画像受理層が塗設される前に、予め耐水性支持体の表面に塗布乾燥されたものである。この下塗り層は、皮膜形成可能な水溶性ポリマーやポリマーラテックス等を主体に含有する。好ましくは、ゼラチン、ポリビニルアルコール、ポリビニルピロリドン、水溶性セルロース等の水溶性ポリマーであり、特に好ましくはゼラチンである。これらの水溶性ポリマーの付着量は、10~500mg/m2が好ましく、20~300mg/m2がより好ましい。更に、下塗り層には、他に界面活性剤や硬膜剤を含有するのが好ましい。支持体に下塗り層を設けることによって、画像受理層塗布時のひび割れ防止に有効に働き、均一な塗布面が得られる。画像受理層及び第2の画像受理層を設ける際の塗布方法は特に限定されないが、スライドビードコーター、カーテンコーター、エクストルージョンコーター、エアーナイフコーター、ロッドコーター、ブレードコーター、グラビアコーター等の塗布装置を単独及び組み合わせて使用できる。画像受理層及び第2の画像受理層を同時塗布する場合は、スライドビードコーター、カーテンコーターの塗布装置が使用できる。第2の画像受理層を塗布後、画像受理層を逐次塗布する場合は、上記塗布装置を適宜組み合わせて使用することができる。同時塗布とは各層をほぼ同時に塗布することである。逐次塗布するとは、減率乾燥工程以降において下側層の空隙が形成された後、上側層の塗布液を塗布することである。本発明にかかわる平版印刷版の画像受理層に対し、インクジェット方式により画像情報を印字する際に用いるインクとしては、水性インク、ソリッドインク、UVインク、油性インク等の各種インクが挙げられる。しかしながらソリッドインクやUVインクは吐出時のインク粘度が高いため高解像度の製版画像を可能とする微小インク滴を吐出させることが難しく、油性インクは、非水系溶剤の蒸気が発生するためオフィスでの用途には不向きであり、印字画像がにじみやすく高解像度の製版画像を得ることが難しい。従って平版印刷版に印字するインクとしては水性インクが好ましい。かかる水性インクとしては水性顔料インクが特に好ましい。本発明の平版印刷版はインクジェット方式により画像情報を印字した後、印刷開始前に、非画像部の不感脂化処理を行うことが好ましい。このような不感脂化処理に用いる処理液としては、例えば特開平5-289341号公報、特開平7-56349号公報、特公昭45-29001号公報、特公昭61-28987号公報等に記載される無機微粒子を含有する処理液や、特公昭56-41992号公報に記載されるコロイド状微粒子と吸湿性ポリオールを含有する処理液等が挙げられる。これら処理液の版面への付与は、脱脂綿等に該処理液を含浸させて版面にくまなく与えるハンドエッチングを行う方法、一定量の該処理液をバーコーターにて塗布する方法、該処理液を貯留させた液浴に浸漬させてロール対により余剰の処理液を絞液するようなエッチングコンバーターを用いる方法等が適用できる。以下、実施例により本発明を詳しく説明するが、本発明の内容は実施例に限られるものではない。なお、部とは固形分あるいは実質成分の質量部を表す。<耐水性支持体の作製>広葉樹晒クラフトパルプLBKPと広葉樹晒サルファイトパルプLBSPの1:1混合物をカナディアンスタンダードフリーネスで300mlになるまで叩解し、パルプスラリーを調製した。これにサイズ剤とアルキルケテンダイマーを対パルプ0.5質量、強度剤としてポリアクリルアミドを対パルプ1質量、カチオン化澱粉を対パルプ2質量、ポリアミドエピクロロヒドリン樹脂を対パルプ0.5質量添加し、水で希釈して0.2質量スラリーとした。このスラリーを長網抄紙機で坪量170g/m2になるように抄造し、乾燥調湿して支持体の基紙とした。抄造した基紙の印字面側に密度0.918g/cm3の低密度ポリエチレン樹脂に対して、10質量のアナターゼ型二酸化チタンを均一に分散したポリエチレン樹脂組成物を320°Cで溶融し、200m/分で厚さ30μmになるように押出し、微粗面加工されたクーリングロールで冷却しながら、画像受理層塗布面側の樹脂被覆層を設けた。反対面側には密度0.962g/cm3の高密度ポリエチレン樹脂70部と密度0.918g/cm3の低密度ポリエチレン樹脂30部のブレンド樹脂組成物を同様に320°Cで溶融し、厚さ25μmになるようにクーリングロールで冷却しながら樹脂被覆層を設けた。上記耐水性支持体の画像受理層塗布面側に高周波コロナ放電処理を施した後、下記組成の下引き層をゼラチンが50mg/m2となるように塗布乾燥した。<下引き層>石灰処理ゼラチン100部スルフォコハク酸2-エチルヘキシルエステル塩2部クロム明ばん10部上記耐水性支持体に下記組成の第2の画像受理層の塗布液1を固形分量が25g/m2になるようにスライドビード塗布装置で塗布し、5°C30秒間冷却後、40°C10RHで乾燥終了点まで乾燥し、下記組成の画像受理層の塗布液2をコロイダルシリカ固形分量が1g/m2になるようにグラビア塗布装置で逐次塗布し、50°Cで乾燥した。<気相法シリカ分散液1>水にジメチルジアリルアルミニウムクロライドホモポリマー分子量:90003部と気相法シリカ平均一次粒子径7nm、比表面積300m2/g100部を添加し予備分散液を作製した後、高圧ホモジナイザーで処理して、固形分濃度20質量の気相法シリカ分散液1を作製した。なお、レーザー回折/散乱式粒度分布測定装置での測定による気相法シリカの平均二次粒子径は80nmであった。<塗布液1>気相法シリカ分散液1103部ホウ酸5部ポリビニルアルコール23部ケン化度88、平均重合度3500固形分濃度が12質量になるように水で調整した。<塗布液2>カチオン性コロイダルシリカ100部平均一次粒子径が40~50nmで、球状一次粒子がコロイド粒子であるスノーテックスST-AK-YL日産化学工業株式会社製ポリビニルアルコール4部ケン化度88、平均重合度3500界面活性剤日本サーファクタント社製、スワノールAM0.3部固形分濃度が8質量になるように水で調整した。上記のようにして作製した平版印刷版原版について、水性顔料インクを用いたインクジェットプリンターセイコーエプソン株式会社製PX-1001を用いて、画像を記録しシアンインク、平版印刷版を作製した。<印刷評価1>頭汚れについては、前記製版条件で印刷評価用画像を製版し、それを印刷用サンプルとして印刷試験を行った。印刷機はHAMADADU34IICハマダ印刷機械株製オフセット印刷機を使用し、インキはSOプロセスPG墨N女神インキ工業株製、給湿液は下記給湿液処方で表1の如く作製し、そのまま使用液として使用した。印刷開始前にTDP-HL三菱製紙株製エッチ液の25質量水溶液を、脱脂綿を使用して版面にくまなく拭き与えた後、印刷を開始し、4,000枚/hrの速度で各3000枚の印刷を行った。頭汚れの評価として、印刷版の先頭からインキが徐々に堆積し、印刷紙面にインキが転移し印刷物が汚れるか汚れないか、及び印刷終了後、版の先頭にインキが堆積しているか、堆積していないかを目視にて判断し、下記評価基準で評価した。<頭汚れ>○:印刷物の先頭部に汚れが発生していない。及び、刷了後刷版の先頭部にもインキは堆積していない。○△:印刷物の先頭部に汚れが発生していないが、刷了後刷版の先頭部にはインキが堆積している。×:印刷物の先頭部に汚れが発生している。結果を表2に示す。<給湿液処方>表1記載の添加剤第一リン酸ソーダ0.45gコロイダルシリカスノーテックスC固形分0.50gバイオエース0.05g硝酸ソーダ0.10g苛性ソーダでpHを6に調整した。水で1kgに調整した。<印刷評価2>印刷開始時のインキの乗り性及び耐刷性については、印刷機はHAMADAH234Cハマダ印刷機株製オフセット印刷機を使用し、インキはニューチャンピオンFG墨NDIC株製、給湿液は、前記給湿液処方で表1の如く作製しそのまま使用した。印刷開始前にSLM-OD30三菱製紙株製給湿液の25質量水溶液を、脱脂綿を使用して版面にくまなく拭き与えた後、強制条件で評価をするために、版胴と版の間に0.1mmのゲージフィルムを挟み、印圧を上げた状態で8000枚/hrの速度で印刷を開始した。インキ乗り性については、印刷開始から均一にインキが乗るまでの枚数を下記評価基準で評価し、耐刷性については、印刷物の画像に欠落を生じ印刷できなくなった枚数を下記評価基準で評価した。<インキ乗り性>○:10枚未満○△:10~20枚未満△:20~50枚未満×:50枚以上結果を表2に示す。<耐刷性>◎:5,000枚以上○:4,000~5,000枚未満○△:2,000~4,000枚未満×:2,000枚未満結果を表2に示す。<印刷評価3>地汚れ性についての印刷評価は、印刷機はRyobi3200CDリョービイマジクス株製を使用し、インキはニューチャンピオンFG紫68SDIC株製、給湿液は、前記給湿液処方で表1の如く作製しそのまま使用した。印刷開始前にSLM-OD30三菱製紙株製給湿液の20質量水溶液を、脱脂綿を使用して版面にくまなく拭き与えた後、強制条件で評価をするために、版胴と版の間に0.1mmのゲージフィルムを挟み、印圧を上げた状態で、7000枚/hrの印刷速度で各2,000枚の印刷を行い、印刷物の非画像部に汚れ地汚れが発生した枚数を下記評価基準で評価した。<地汚れ性>○:2,000枚以上○△:1,500~2,000枚未満△:1,000~1,500枚未満×:1,000枚未満結果を表2に示す。以上の表2の結果から明らかなように、本発明の平版印刷版用給湿液組成物は、比較例と比べて、その他の印刷性を悪化させることなく、頭汚れが格段に改善することが判る。"